【事件の表示】
　特願２００７−５４９９９９「セラミック・ルミネッセンス変換器を有する照明システム」拒絶査定不服審判事件〔平成１８年　７月１３日国際公開、ＷＯ２００６／０７２９１８、平成２０年　７月２４日国内公表、特表２００８−５２７７０６〕について、次のとおり審決する。
【結　論】
　本件審判の請求は、成り立たない。
【理　由】
　
第１　手続の経緯
　本願は、平成１８年（２００６年）１月６日（パリ条約による優先権主張　国際事務局受理２００５年１月１０日、欧州特許庁）を国際出願日とする出願であって、平成２４年１月１９日付けで拒絶理由が通知され、同年４月２０日に手続補正がなされたが、平成２５年１月１５日付けで拒絶査定がなされ、これに対し、同年５月１６日に拒絶査定不服審判請求がなされ、これと同時に手続補正がなされたものである（以下、平成２５年５月１６日になされた手続補正を「本件補正」という。）。
　
第２　本件補正についての補正却下の決定
［補正却下の決定の結論］
　本件補正を却下する。
　
［理由］
１　補正の内容
　本件補正は、補正前（平成２４年４月２０日付け手続補正後のもの）の特許請求の範囲の請求項１につき、
「放射源と、前記放射源によって発せられる光の一部を吸収することができると共に、吸収された前記光とは異なる波長の光を発することができる少なくとも１つの蛍光体を含む多結晶微細構造を有するモノリシックセラミック・ルミネッセンス変換器とを有する照明システムであって、前記少なくとも１つの蛍光体は、０＜ａ≦４、０＜ｂ≦４、及び０＜ｚ≦０．２である、一般式ＥＡ２-ｚＳｉ５-ａＡｌａＮ８-ｂＯｂ:Ｅｕｚの、ユーロピウム（ＩＩ）活性オキソニトリドケイ酸アルミニウムであり、ここでＥＡは、カルシウム、バリウム及びストロンチウムの群から選択される少なくとも１つのアルカリ土類金属である、照明システム。」
とあったものを、
「放射源と、前記放射源によって発せられる光の一部を吸収することができると共に、吸収された前記光とは異なる波長の光を発することができる少なくとも１つの蛍光体を含む多結晶微細構造を有するモノリシックセラミック・ルミネッセンス変換器とを有する照明システムであって、前記少なくとも１つの蛍光体は、０＜ａ≦４、０＜ｂ≦４、及び０．０５＜ｚ＜０．２である、一般式ＥＡ２-ｚＳｉ５-ａＡｌａＮ８-ｂＯｂ:Ｅｕｚの、ユーロピウム（ＩＩ）活性オキソニトリドケイ酸アルミニウムであり、ここでＥＡは、カルシウム、バリウム及びストロンチウムの群から選択される少なくとも１つのアルカリ土類金属である、照明システム。」
に補正する内容を含むものである。
　
２　補正の目的
　上記１の補正は、補正前の請求項１の「一般式ＥＡ２-ｚＳｉ５-ａＡｌａＮ８-ｂＯｂ:Ｅｕｚの、ユーロピウム（ＩＩ）活性オキソニトリドケイ酸アルミニウム」に関して、ｚの範囲を「０＜ｚ≦０．２」から「０．０５＜ｚ＜０．２」に限定するものであるから、平成１８年法律第５５号改正附則第３条第１項によりなお従前の例によるとされる同法による改正前の特許法（以下「平成１８年改正前特許法」という。）第１７条の２第４項第２号に規定する特許請求の範囲の減縮を目的とするものと認められる。
　
３　独立特許要件について
　そこで、本件補正後の請求項１に係る発明（以下「本願補正発明」という。）が、特許出願の際独立して特許を受けることができるものであるかどうか（平成１８年法律第５５号改正附則第３条第１項によりなお従前の例によるとされる同法による改正前の特許法（以下「平成１８年改正前特許法」という。）第１７条の２第５項第２号に規定する要件を満たすか否か）について検討する。
（１）本願補正発明の認定
　本願補正発明は、上記１において、補正後のものとして記載したとおりのものと認める。
　
（２）刊行物の記載及び引用発明
ア　原査定における拒絶理由通知に引用された、本願の優先日前に頒布された刊行物である、国際公開第２００４／０５５９１０号（以下「引用文献１」という。日本語訳は、特表２００６−５０９８７１号公報参照）には、以下の記載がある。
（ア）「8. A phosphor capable of absorbing a part of light emitted by the radiation source and emitting light of wavelength different from that of the absorbed light; wherein said at least one phosphor is an oxido-nitrido-silicate of general formula
 EA2-zSi5-aBaN8-aOa:Lnz, wherein 0z1 and 0a5. comprising at least one element EA selected from the group consisting of Mg, Ca, Sr, Ba and Zn and at least one element B selected from the group consisting of Al, Ga and In, and being activated with a lanthanide selected from the group consisting of cerium, europium, terbium and mixtures thereof.・・・
11. A phosphor according to claim 8 of general formula
 Sr1.96Si3Al2N6O2:Eu0.04」
（８．放射源によって発光される光の一部を吸収して、吸収した光とは異なる波長の光を放射することのできる蛍光物質であって、当該蛍光物質は、一般式が、
　ＥＡ２−ｚＳｉ５−ａＢａＮ８−ａＯａ：Ｌｎｚ；ただし０＜ｚ≦１および０＜ａ＜５、
で表されるオキシド−ニトリド−シリケートであり、少なくとも１の元素ＥＡは、Ｍｇ、Ｃａ、Ｓｒ、ＢａおよびＺｎからなる群から選択され、少なくとも１の元素Ｂは、Ａｌ、ＧａおよびＩｎからなる群から選択され、前記オキシド−ニトリド−シリケートは、セリウム、ユーロピウム、テルビウムおよびそれらの混合物からなる群から選択されるランタノイドで活性化されることを特徴とする蛍光物質。・・・
１１．一般式が、Ｓｒ１．９６Ｓｉ３Ａｌ２Ｎ６Ｏ２：Ｅｕ０．０４であることを特徴とする請求項８に記載の蛍光物質。）
（特許請求の範囲）
　
（イ）「The present invention generally relates to an illumination system comprising a radiation source and a fluorescent material comprising a phosphor. The invention also relates to a phosphor for use in such illumination system.」（１頁６〜８行）
(本発明は、全般に、放射源と蛍光物質を有する蛍光体とを有する照明システムに関する。本発明はさらに、そのような照明システムに用いる蛍光物質に関する。)
　
（ウ）「In particular, the invention relates to specific phosphor composition Sr1.96Si3Al2N6O2：Eu0.04 which exhibit a high quantum efficiency of 80-90%, high absorbance in the range from 370 nm to 470 nm of 60-80% and low loss, below 10%, of the luminescent lumen output from room temperature to 100 ℃ due to thermal quenching.」（４頁２７行〜５頁２行）
（特に本発明は、特定の蛍光物質組成Ｓｒ１．９６Ｓｉ３Ａｌ２Ｎ６Ｏ２：Ｅｕ０．０４に関し、この組成は、８０乃至９０％の高量子効率を示し、３７０ｎｍから４７０ｎｍの範囲で６０乃至８０％の高吸収を示し、熱サイクルによる室温から１００℃までの発光ルーメン出力は、１０％以下の低損失である。）
　
（エ）「Especially preferred are Eu(II) activated oxido-nitrido-silicate comprising an element EA selected from the earth alkaline metals Sr alone or in combination with Ca and Ba and metal B selected as Al according to general formula (Sr1-x-yBaxCay)2-zSi5-aAlaN8-aOa:Euz wherein 0a5, 0x≦1,0y1 and 0z≦1.
 In particular, the invention relates to specific phosphor composition Sr1.96Si3Al2N6O2：Eu0.04 which exhibit a high quantum efficiency of 80 - 90 %, high absorbance in the range from 370 nm to 470 nm of 60-80%) and low loss, below 10%, of the luminescent lumen output from room temperature to 100 ℃ due to thermal quenching.
　Sr1.96Si3Al2N6O2：Eu0.04 emits in the red spectral range of the visible spectrum and thus can provide the red component in LEDs emitting specific colors or even white light.
 Many other examples of suitable phosphors which adhere to the general formula EA2-zSi5-aBaN8-aOa：Lnz, wherein 0z1 and 0a5. are contemplated and will be obvious to the skilled artisan.
 The above list is intended to be illustrative and should not be construed to be limiting in any way.」（８頁７〜２３行）
(特に好ましいのは、Ｅｕ（ＩＩ）活性化オキシド−ニトリド−シリケートであって、これはアルカリ土類金属Ｓｒ単独、またはＳｒとＣａおよびＢａとの組み合わせから選択される成分ＥＡと、金属ＢとしてのＡｌとを有し、一般式（Ｓｒ１−ｘ−ｙＢａｘＣａｙ）２−ｚＳｉ５−ａＡｌａＮ８−ａＯａ：Ｅｕｚ、０＜ａ＜５、０＜ｂ≦１、０＜ｘ≦１、０＜ｙ≦１および０＜ｚ≦１、で表される。
　特に本発明は、特定の蛍光物質組成Ｓｒ１．９６Ｓｉ３Ａｌ２Ｎ６Ｏ２：Ｅｕ０．０４に関し、この組成は、８０乃至９０％の高量子効率を示し、３７０ｎｍから４７０ｎｍの範囲で６０乃至８０％の高吸収を示し、熱処理による室温から１００℃の発光ルーメン出力は１０％以下の低損失を示す。
　Ｓｒ１．９６Ｓｉ３Ａｌ２Ｎ６Ｏ２：Ｅｕ０．０４は、可視スペクトルの赤スペクトル領域で放射するため、特定の色または白色光を放射するＬＥＤに赤成分が提供される。
　一般式ＥＡ２−ｚＳｉ５−ａＢａＮ８−ａＯａ：Ｌｎｚ，、０＜ｚ≦１および０＜ａ＜５、で表される別の適当な蛍光物質の多くの例が想定されることは、当業者には明らかであろう。
　上記の物質は、例示に過ぎず、本発明を限定するものではない。)
　
（オ）「These red to yellow-red emitting phosphors are prepared by the following technique: To prepare the mixed oxides high purity nitrates, carbonates, oxalates and acetates of the earth alkaline metals or zinc and the lanthanides were dissolved with stirring in 25-30 ml deionized water. The solutions are stirred with heating on a hot- plate until the water has evaporated resulting in a white or yellow paste, depending on composition.
 The solids are dried overnight (12 hours) at 120℃. The resulting solid is finely ground and placed into a high purity alumina crucible. The crucibles are loaded into a charcoal-containing basin and then into a tube furnace and purged with flowing nitrogen/hydrogen for several hours. The furnace parameters are 10℃/min to 1300℃, followed by a 4 hour dwell at 1300℃ after which the furnace is turned off and allowed to cool to room temperature.
 These metal oxides are mixed with silicon nitride Si3N4 and the nitrides of the B-Metals such as AlN in predetermined ratios.
 The powder mixture is placed into a high purity alumina crucible. The crucibles are loaded into a charcoal-containing basin and then into a tube furnace and purged with flowing nitrogen/hydrogen for several hours. The furnace parameters are 10℃/min to 1600℃, followed by a 4 hour dwell at 1600℃ after which the furnace is slowly cooled to room temperature.
 The samples are once again finely ground before a second annealing step at 1600℃ is performed.
 Luminous output may be improved through an additional third anneal at slightly lower temperatures in flowing argon.
 The phosphor prepared by such method according to the general formula
 EA2Si3Al2N6O:Eu comprises a host lattice with the main components of Si, N and Al. It may also comprise traces of F, Cl, H, C and O. The host lattice has a structure consisting of (N-Si-N-Al-N)-units in a three-dimensional network, wherein silicon as well as aluminum are tetrahedrically surrounded by nitrogen and oxygen. 」(８頁２４行〜９頁２４行)
(これらの赤から黄−赤領域の放射蛍光物質は、以下の方法で調製した。混合酸化物を得るため、アルカリ土類金属または亜鉛およびランタノイドの高純度硝酸塩、炭酸塩、シュウ酸塩および酢酸塩を、２５乃至３０ｍｌの脱イオン水中で撹拌溶解した。溶液は、水分が蒸発するまでホットプレートで撹拌加熱し、組成によって変化する白または黄色のペーストを得た。
　固形物は、１２０℃で一晩（１２時間）乾燥させた。得られた固形物は、ミル処理によって微細化し、高純度アルミナ坩堝に入れた。この坩堝をチャコール含有容器に設置し、これを管状炉に入れて、炉内を数時間窒素／水素ガスでパージした。炉は１０℃／分で１３００℃まで昇温し、４時間１３００℃で保持した後、ヒータを止め室温まで炉冷した。
　得られた金属酸化物を、窒化珪素Ｓｉ３Ｎ４およびＡｌＮのようなＢ金属の窒化物と、所定の比率で混合した。
　混合粉末を高純度アルミナ坩堝に入れた。この坩堝をチャコール含有容器に入れ、これを管状炉に入れて、炉内を数時間窒素／水素ガスでパージした。炉は１０℃／分で１６００℃まで昇温し、４時間１６００℃で保持した後、ヒータを止め室温まで炉冷した。
　試料は再度、ミル処理で微細化し、１６００℃で第２の熱処理ステップを実施した。
　アルゴン中において低めの温度で第３の熱処理を行うことにより、発光出力はさらに改善され得る。
　そのような方法によって、一般式ＥＡ２Ｓｉ３Ａｌ２Ｎ６Ｏ：Ｅｕで表される蛍光物質が調製できる。この蛍光物質は、主成分Ｓｉ、ＮおよびＡｌの主格子を有する。この蛍光物質はさらにＦ、Ｃｌ、Ｈ、ＣおよびＯのトレースを有しても良い。主格子は、３次元ネットワーク状の（Ｎ−Ｓｉ−Ｎ−Ａｌ−Ｎ）−ユニットからなる構造を有し、珪素とアルミニウムは、窒素および酸素による四面体構造で囲まれる。)
　
（カ）「Although the role of phosphor grain size (mean diameter of phosphor particles) is not completely understood, weight fractions may change depending on a particular grain size. Preferably, grain sizes are less than 15μm, and more preferably, less than 12μm, to avoid clogging of devices which dispose the phosphors. In one embodiment, the grain size of each phosphor type varies. In certain specific embodiments, the grain size of The phosphor is less than about 10μm. Other devices, however, can be prepared with larger grain sizes.」（１４頁１９〜２６行）
（蛍光物質の粒径（蛍光物質粒子の平均径）の影響は明確には把握されていないが、重量比は、粒径に応じて変化させても良い。蛍光物質が設置される装置の目詰まりを避けるため、粒径は１５μｍ以下であることが好ましく、１２μｍ以下であることがより好ましい。ある実施例では、各蛍光物質毎に粒径は変えても良い。ある特定の実施例では、粒径は、約１０μｍ以下である。ただし、別の装置では、より大きな粒径を用いることができる。）
　
イ　引用発明
（ア）上記ア（ア）によれば、引用文献１には次の蛍光物質が記載されていると認められる。
「放射源によって発光される光の一部を吸収して、吸収した光とは異なる波長の光を放射することのできる蛍光物質であって、当該蛍光物質は、一般式が、
　ＥＡ２−ｚＳｉ５−ａＢａＮ８−ａＯａ：Ｌｎｚ；ただし０＜ｚ≦１および０＜ａ＜５、
で表されるオキシド−ニトリド−シリケートであり、少なくとも１の元素ＥＡは、Ｍｇ、Ｃａ、Ｓｒ、ＢａおよびＺｎからなる群から選択され、少なくとも１の元素Ｂは、Ａｌ、ＧａおよびＩｎからなる群から選択され、前記オキシド−ニトリド−シリケートは、セリウム、ユーロピウム、テルビウムおよびそれらの混合物からなる群から選択されるランタノイドで活性化される蛍光物質であって、
　一般式が、Ｓｒ１．９６Ｓｉ３Ａｌ２Ｎ６Ｏ２：Ｅｕ０．０４である蛍光物質。」
　
（イ）上記ア（イ）によれば、上記（ア）の蛍光物質は、放射源と該蛍光物質を有する蛍光体とを有する照明システムに用いてもよい。
　
（ウ）上記ア（ウ）及び（エ）によれば、上記（ア）の蛍光物質は、一般式が特定の蛍光物質組成Ｓｒ１．９６Ｓｉ３Ａｌ２Ｎ６Ｏ２：Ｅｕ０．０４の場合は、８０乃至９０％の高量子効率を示し、３７０ｎｍから４７０ｎｍの範囲で６０乃至８０％の高吸収を示し、熱サイクルによる室温から１００℃までの発光ルーメン出力は、１０％以下の低損失であるとされる。
　
（エ）上記（ア）ないし（ウ）によれば、引用文献１には次の発明（以下「引用発明」という。）が記載されていると認められる。
「放射源と、
　放射源によって発光される光の一部を吸収して、吸収した光とは異なる波長の光を放射することのできる蛍光物質であって、当該蛍光物質は、一般式が、
　ＥＡ２−ｚＳｉ５−ａＢａＮ８−ａＯａ：Ｌｎｚ；ただし０＜ｚ≦１および０＜ａ＜５、
で表されるオキシド−ニトリド−シリケートであり、少なくとも１の元素ＥＡは、Ｍｇ、Ｃａ、Ｓｒ、ＢａおよびＺｎからなる群から選択され、少なくとも１の元素Ｂは、Ａｌ、ＧａおよびＩｎからなる群から選択され、前記オキシド−ニトリド−シリケートは、セリウム、ユーロピウム、テルビウムおよびそれらの混合物からなる群から選択されるランタノイドで活性化される蛍光物質であって、
　前記一般式が、特定の蛍光物質組成Ｓｒ１．９６Ｓｉ３Ａｌ２Ｎ６Ｏ２：Ｅｕ０．０４の場合は、８０乃至９０％の高量子効率を示し、３７０ｎｍから４７０ｎｍの範囲で６０乃至８０％の高吸収を示し、熱サイクルによる室温から１００℃までの発光ルーメン出力は、１０％以下の低損失である蛍光物質と、
　前記蛍光物質を有する蛍光体からなる照明システム。」
　
ウ　原査定における拒絶理由通知に引用された、本願の優先日前に頒布された刊行物である、特開２００２−１４１５５９号公報（以下「引用文献２」という。）には、以下の記載がある。
（ア）「【００１８】蛍光体チップ(2)は、基体と、基体中に混入された蛍光体を含み、単結晶、多結晶若しくは蛍光体粉末の焼結体等の蛍光体インゴットから切り出した蛍光体チップ、樹脂又はメタロキサンゾル等のバインダに蛍光体粉末を混合し型に注入して乾燥・加熱硬化して形成した蛍光体チップ又は蛍光体粉末をバインダに混合して平板状に成形し、乾燥・加熱硬化した後、切り出して形成した蛍光体チップである。」
　
（イ）「【００２６】本発明による発光半導体チップ組立体を使用して製造される発光ダイオード装置では、蛍光体チップ(2)に含まれる蛍光物質の含有量、蛍光体チップ(2)の寸法形状（厚さ、面積）によって、半導体ダイオード装置の色度・色調が決定される。蛍光体単結晶等の蛍光体インゴット中に添加される蛍光物質の含有量及び蛍光物質の分布状態を正確に制御することができるので、蛍光体インゴットから蛍光体チップ(2)を切り出せば、色度及び色調バラつきを低減することができる。また、ダイシングマシンにより蛍光体チップ(2)の切り出し寸法を正確に決定できるので、各蛍光体チップ(2)に含まれる蛍光体の分布及び量は略均一になる。また、樹脂又はメタロキサンゾル等の粘性の高いバインダに蛍光体粉末を混合して、スプレー法、スクリーン印刷法、熱転写法等の方法によって蛍光体層を基板に形成するときも、正確な厚さ及び濃度で蛍光体層を形成し、ダイシングマシンによって正確な寸法で蛍光体チップ(2)を切り出すことができるので、やはり色調バラつきを減少することができる。」
　
（３）対比・判断
ア　本願補正発明と引用発明を対比する。
　引用発明の「放射源」、「（放射源によって発光される光の一部を吸収して、吸収した光とは異なる波長の光を放射することのできる）蛍光物質」、「（蛍光物質を有する）蛍光体」及び「照明システム」は、本願補正発明の「放射源」、「（前記放射源によって発せられる光の一部を吸収することができると共に、吸収された前記光とは異なる波長の光を発することができる少なくとも１つの）蛍光体」、「（蛍光体を含む）セラミック・ルミネッセンス変換器」及び「照明システム」にそれぞれ相当するから、
　両者は、
「放射源と、前記放射源によって発せられる光の一部を吸収することができると共に、吸収された前記光とは異なる波長の光を発することができる少なくとも１つの蛍光体を含むセラミック・ルミネッセンス変換器とを有する照明システム。」
である点で一致し、以下の点で相違するものと認められる。
　
（ア）本願補正発明の「セラミック・ルミネッセンス変換器」は、「多結晶微細構造を有するモノリシックセラミック・ルミネッセンス変換器」であるのに対して、引用発明の蛍光体はこのように特定されるものではない点（以下、「相違点１」という。）。
　
（イ）本願補正発明の「（少なくとも１つの）蛍光体」は、「０＜ａ≦４、０＜ｂ≦４、及び０．０５＜ｚ＜０．２である、一般式ＥＡ２−ｚＳｉ５−ａＡｌａＮ８−ｂＯｂ：Ｅｕｚの、ユーロピウム（ＩＩ）活性オキソニトリドケイ酸アルミニウムであり、ここでＥＡは、カルシウム、バリウム及びストロンチウムの群から選択される少なくとも１つのアルカリ土類金属である」のに対して、引用発明の「蛍光物質」は、「一般式が、
　ＥＡ２−ｚＳｉ５−ａＢａＮ８−ａＯａ：Ｌｎｚ；ただし０＜ｚ≦１および０＜ａ＜５、
で表されるオキシド−ニトリド−シリケートであり、少なくとも１の元素ＥＡは、Ｍｇ、Ｃａ、Ｓｒ、ＢａおよびＺｎからなる群から選択され、少なくとも１の元素Ｂは、Ａｌ、ＧａおよびＩｎからなる群から選択され、前記オキシド−ニトリド−シリケートは、セリウム、ユーロピウム、テルビウムおよびそれらの混合物からなる群から選択されるランタノイドで活性化される蛍光物質」であって、「前記一般式が、特定の蛍光物質組成Ｓｒ１．９６Ｓｉ３Ａｌ２Ｎ６Ｏ２：Ｅｕ０．０４の場合は、８０乃至９０％の高量子効率を示し、３７０ｎｍから４７０ｎｍの範囲で６０乃至８０％の高吸収を示し、熱サイクルによる室温から１００℃までの発光ルーメン出力は、１０％以下の低損失である」点（以下、「相違点２」という。）。
　
イ　判断
（ア）上記相違点１について検討する。
ａ　引用発明の蛍光物質は、上記（２）ア（オ）によれば、原料を撹拌溶解し、加熱して水分を蒸発してペースト（固形物）とし、乾燥させた後ミル処理によって微細化し、坩堝で１３００℃まで昇温した後室温まで炉冷し、窒化物と混合した後坩堝で１６００℃まで昇温し室温まで炉冷し、再度、ミル処理で微細化後１６００℃で第２の熱処理ステップを実施し、低めの温度で第３の熱処理を行って得られたものであってよいものであって、「主成分Ｓｉ、ＮおよびＡｌの主格子を有」し、「主格子は、３次元ネットワーク状の（Ｎ−Ｓｉ−Ｎ−Ａｌ−Ｎ）−ユニットからなる構造を有し、珪素とアルミニウムは、窒素および酸素による四面体構造で囲まれる」、つまり、結晶構造を持つものといい得るものであり、また、上記（２）ア（カ）によれば、蛍光物質の粒径（蛍光物質粒子の平均径）は１５μｍ以下であることが好ましく、１２μｍ以下であることがより好ましく、ある特定の実施例では、粒径は、約１０μｍ以下であるとされることに照らして、微細構造を有するものであるから、多結晶微細構造を有するものである。
　
ｂ　さらに、引用文献２に「単結晶、多結晶若しくは蛍光体粉末の焼結体等の蛍光体インゴットから切り出した蛍光体チップ」（上記３（２）ウ）と記載されているように、多結晶構造を有するモノリシック（切断して使用する）蛍光体チップの構成とすることに格別の困難があるものとは認められない。
　
ｃ　したがって、引用発明の蛍光物質を、本願補正発明の上記相違点１に係る構成を備えるものとすることは当業者が容易になし得たことである。
　
（イ）上記相違点２について検討する。
ａ　引用発明は、一般式ＥＡ２−ｚＳｉ５−ａＢａＮ８−ａＯａ：Ｌｎｚ；（ただし０＜ｚ≦１および０＜ａ＜５、元素ＥＡは、Ｍｇ、Ｃａ、Ｓｒ、ＢａおよびＺｎからなる群から選択され元素Ｂは、Ａｌ、ＧａおよびＩｎからなる群から選択され、セリウム、ユーロピウム、テルビウムおよびそれらの混合物からなる群から選択されるランタノイドで活性化されるもの）であるところ、本願補正発明は、一般式ＥＡ２−ｚＳｉ５−ａＡｌａＮ８−ｂＯｂ：Ｅｕｚ（０＜ａ≦４、０＜ｂ≦４、及び０．０５＜ｚ＜０．２、ユーロピウム（ＩＩ）活性オキソニトリドケイ酸アルミニウムであり、ＥＡは、カルシウム、バリウム及びストロンチウムの群から選択される少なくとも１つのアルカリ土類金属）であることに照らして、
　引用発明は、ＥＡ（Ｍｇ、Ｃａ、Ｓｒ、Ｂａ、Ｚｎから選択）、Ｂ（Ａｌ、Ｇａ、Ｉｎから選択）、Ｌｎ（セリウム、ユーロピウム、テルビウムから選択）において、ＥＡｃ１Ｓｉｄ１Ｂａ１Ｎｅ１Ｏａ１：Ｌｎｚ１とすると、それぞれ、ＥＡｃ１（１≦ｃ１＜２）、Ｓｉｄ１（０＜ｄ１＜５）、Ｂａ１（０＜ａ１＜５）、Ｎｅ１（３＜ａ１＜８）、Ｏａ１（０＜ａ１＜５）、Ｌｎｚ１（０＜ｚ１≦１）であるといえるところ、
　本願補正発明は、ＥＡ（カルシウム、バリウム、ストロンチウムから選択）において、ＥＡｃ２Ｓｉｄ２Ａｌａ２Ｎｅ２Ｏｂ：Ｅｕｚ２とすると、それぞれ、ＥＡｃ２（１．８＜ｃ２＜１．９５）、Ｓｉｄ２（１≦ｄ２＜５）、Ａｌａ２（０＜ａ２≦４）、Ｎｅ２（４≦ｅ２＜８）、Ｏｂ２（０＜ｂ２≦４）、Ｅｕｚ２（０．０５＜ｚ２＜０．２）であるといえるから、両者の組成範囲は下記参考図のとおりとなる。
　
ｂ　上記ａにおける参考図は、次のものである。
　
ｃ　上記ａ及びｂによれば、本願補正発明は、Ｓｉ及びＡｌに係る係数ａとＮ及びＯに係る係数ｂは別の係数であるのに対し、引用発明のＳｉ、Ｂ（Ａｌ）、Ｎ及びＯに係る係数は同じ係数ａである点で相違するが、特に本願補正発明において、Ｓｉ及びＡｌに係る係数ａとＮ及びＯに係る係数ｂがａ＝ｂの場合は、本願補正発明の組成及び組成比の範囲は、引用発明の上記一般式の組成及び組成比の範囲に含まれる。
　
ｄ　また、引用発明は、一般式ＥＡ２−ｚＳｉ５−ａＢａＮ８−ａＯａ：Ｌｎｚ；であるところ、一般式が特定の蛍光物質組成Ｓｒ１．９６Ｓｉ３Ａｌ２Ｎ６Ｏ２：Ｅｕ０．０４の場合には、高量子効率及び高吸収を示し、低損失であるとされることに照らして、一般式の「少なくとも１の元素ＥＡは、Ｍｇ、Ｃａ、Ｓｒ、ＢａおよびＺｎからなる群から選択され、少なくとも１の元素Ｂは、Ａｌ、ＧａおよびＩｎからなる群から選択され、前記オキシド−ニトリド−シリケートは、セリウム、ユーロピウム、テルビウムおよびそれらの混合物からなる群から選択されるランタノイドで活性化される」ものにおいて、元素ＢとしてＡｌを選択し、ユーロピウムで活性化するものとなして、一般式ＥＡ２−ｚＳｉ５−ａＡｌａＮ８−ａＯａ：Ｅｕｚとなしてもよく、また、上記の一般式ＥＡ２−ｚＳｉ５−ａＡｌａＮ８−ａＯａ：Ｅｕｚ；における０＜ｚ≦１及び０＜ａ＜５は、それぞれｚ＝０．０４に近い数値範囲、及び、ａ＝２に近い数値範囲がより好ましいといえる。
　
ｅ　そうすると、引用発明の蛍光物質は、一般式において本願補正発明を含むものであるところ、さらに進めて、高量子効率及び高吸収を示し、低損失とするために、その組成及び組成比に関して、上記ｂで検討したように、その組成ＥＡとして適宜のものを選択し、組成比０＜ｚ≦１及び０＜ａ＜５を、それぞれｚ＝０．０４及びａ＝２に近い適宜の数値範囲となし、引用発明の蛍光物質を、本願補正発明の上記相違点２に係る構成を備えるものとすることに格別の困難があるものとは認められない。
　
ｆ　したがって、引用発明の蛍光物質の組成及び組成比を、本願補正発明の上記相違点２に係る構成を備えるものとすることは当業者が容易になし得たことである。
　
ウ　請求人の主張について
　請求人は、平成２５年５月１６日の審判請求書において、
「補正後の本願の請求項１及び６に係る発明によれば、ユーロピウム（ＩＩ）−陽イオンによる光ルミネッセンスの励起される発光中心の数の減少を抑制してルミネッセンスの低下を防ぎ、また、密度消失の発生を抑制して放出強度の減少を防ぐことが可能となります（本願明細書の段落００２９など）。
　これに対し、引用文献１には、一般式がＳｒ１．９６Ｓｉ３Ａｌ２Ｎ６Ｏ２：Ｅｕ０．０４である蛍光物質が記載されているに過ぎず、上記補正後の本願の請求項１及び６に係る発明のように、ユーロピウム（ＩＩ）−陽イオンによる光ルミネッセンスの励起される発光中心の数の減少を抑制してルミネッセンスの低下を防ぎ、また、密度消失の発生を抑制して放出強度の減少を防ぐという技術的思想については何ら開示も示唆もされておりません」と主張している。
　しかしながら、引用発明において、高量子効率及び高吸収を示し、低損失である範囲で適宜の組成及び組成比となすことにより上記相違点２に係る本願補正発明の構成となすことは、当業者が容易に想到し得た事項であることは上記イ（イ）で検討したとおりであり、高量子効率及び高吸収を示し、低損失であることは、すなわち、「ルミネッセンスの低下を防」ぐことであり、また、「放出強度の減少を防ぐ」ことであるから、請求人の上記主張は採用できない。
　
（４）まとめ
　したがって、本願補正発明は、当業者が、引用発明に基づいて容易に発明をすることができたものであるから、特許法第２９条第２項の規定により、特許出願の際独立して特許を受けることができないものである。
　
４　本件補正についてのむすび
　上記３の検討によれば、本件補正は、平成１８年改正前特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　上記のとおり、本件補正は却下されたので、本願の請求項に係る発明は、平成２４年４月２０日付けで補正された明細書及び図面の記載からみて、その特許請求の範囲の請求項１ないし６に記載された事項によって特定されるものと認められるところ、その請求項１に係る発明（以下「本願発明」という。）は、上記第２、１において、補正前のものとして示したとおりのものである。
　
２　刊行物の記載及び引用発明
　上記第２、３（２）のとおりである。
　
３　対比・判断
　上記「第２　２　補正の目的」のとおり、本願補正発明は、本願発明に限定を付加したものである。
　そして、本願発明の構成要件をすべて含み、さらに限定を付加した本願補正発明が、引用発明に基づいて当業者が容易に発明をすることができたものである以上、上記第２、３（３）での検討と同様の理由により、本願発明は引用発明に基づいて当業者が容易に発明し得るものである。
　
第４　むすび
　以上のとおり、本願発明は、当業者が、引用発明に基づいて容易に発明をすることができたものであるから、特許法第２９条第２項の規定により、特許を受けることができないものである。
　
　よって、結論のとおり審決する。